СПОСОБ ПОЛУЧЕНИЯ БУМАЖНОГО ПРОДУКТА

1. Способ получения слоистого бумажного продукта, содержащего, по меньшей мере, два слоя, указанный способ включает:
(i) обеспечение водной суспензии, содержащей целлюлозные волокна,
(ii) введение в суспензию микрофибриллярного полисахарида в количестве с расчетом на получение от примерно 0,05 до примерно 50% мас. по отношению к массе целлюлозных волокон,
3
(iii) обезвоживание получаемой суспензии и формование первого слоя, имеющего плотность от примерно 150 до примерно 500 кг/м, указанного слоистого бумажного продукта.
2. Способ получения слоистого бумажного продукта, содержащего, по меньшей мере, два слоя, указанный способ включает:
(i) обеспечение водной суспензии, содержащей целлюлозные волокна,
(ii) введение в суспензию микрофибриллярного полисахарида в количестве с расчетом на получение от примерно 0,05 до примерно 50% мас. по отношению к массе целлюлозных волокон,
3
(iii) обезвоживание получаемой суспензии и формование, по меньшей мере, первого слоя и второго слоя указанного ламината, поэтому, по меньшей мере, один из указанных, по меньшей мере, первого и второго слоев формуется из водной суспензии, содержащей полисахарид, получаемой на стадии (ii), и соединение указанных слоев таким образом, что слоистый бумажный продукт получает плотность от примерно 150 до примерно 800 кг/м.
3. Способ по п.1 или 2, где слоистым бумажным продуктом является картон.
4. Способ по любому из пп.1 и 2, где микрофибриллярный полисахарид вводят в суспензию в количестве с расчетом на получение от примерно 1 до примерно 15% по отношению к массе целлюлозных волокон.
5. Способ по любому из пп.1 и 2, где целлюлозные волокна получают из механической пульпы.
3
6. Способ по любому из пп.1 и 2, где первый слой имеет плотность от примерно 220 до примерно 450 кг/м.
7. Способ по любому из пп.1 и 2, где микрофибриллярным полисахаридом является микрофибриллярная целлюлоза.
8. Способ по любому из пп.1 и 2, где микрофибриллярная целлюлоза модифицируется посредством прививки, сшивки, химического окисления, физической и/или ферментативной модификации.
2
9. Способ по любому из пп.1 и 2, где микрофибриллярный полисахарид имеет удельную площадь поверхности от примерно 1 до примерно 100 г/м.
10. Способ по любому из пп.1 и 2, где микрофибриллярный полисахарид имеет арифметическую длину волокна от примерно 0,05 до примерно 0,5 мм.
3
11. Способ по любому из пп.1 и 2, содержащий соединение второго слоя с указанным первым слоем, в котором второй слой имеет плотность от примерно 400 до примерно 1000 кг/м.
3
12. Способ по любому из пп.1 и 2, содержащий соединение второго слоя с указанным первым слоем, в котором второй слой имеет плотность от примерно 510 до примерно 1000 кг/м.
3
13. Способ по п.2, содержащий соединение двух слоев, имеющих плотность от примерно 400 до примерно 1000 кг/м, с указанным первым слоем на любой его стороне с образованием наружных слоев указанного слоистого бумажного продукта.
14. Способ по п.13, где указанный первый слой получают из механической пульпы, а наружные слои получают из химической пульпы.
15. Способ по любому из пп.1 и 2, где микрофибриллярную целлюлозу вводят в таком количестве с расчетом на получение от примерно 1 до примерно 10% по отношению к массе целлюлозных волокон.
16. Способ по любому из пп.1 и 2, где слоистым бумажным продуктом является картон для упаковки жидкости.
17. Слоистый бумажный продукт, получаемый способом по любому из пп.1-16.
18. Слоистый бумажный продукт, содержащий, по меньшей мере, два слоя, указанный слоистый бумажный продукт имеет:
3
a) плотность ламината от примерно 150 до примерно 800 кг/м,
2
b) значение теста на фитиление края (EWT) для пероксида водорода ниже 6 кг/м,
c) показатель кратковременного теста на сжатие (SCT) от 20 до примерно 50 Нм/г.
19. Слоистый бумажный продукт, содержащий, по меньшей мере, два слоя, указанный слоистый бумажный продукт имеет:
3
а) плотность ламината от примерно 150 до примерно 800 кг/м,
6
3
b) показатель сопротивления изгибу от 20 до примерно 120 Нм/кг,
c) показатель кратковременного теста на сжатие (SCT) от 20 до примерно 50 Нм/г,
и где, по меньшей мере, один из слоев содержит микрофибриллярный полисахарид в количестве от примерно 0,05 до примерно 50% по отношению к массе целлюлозных волокон.
20. Слоистый бумажный продукт по любому из пп.18 и 19, где, по меньшей мере, один из слоев содержит микрофибриллярную целлюлозу в количестве от примерно 1 до примерно 15% по отношению к массе целлюлозных волокон.
21. Слоистый бумажный продукт по любому из пп.18 и 19, где Z-прочность составляет от примерно 185 до примерно 400 кПа.
22. Слоистый бумажный продукт по любому из пп.18 и 19, где слоистый бумажный продукт дополнительно содержит пластиковый, полимерный или кислородно-барьерный слой.
23. Применение слоистого бумажного продукта по любому из пп.18-22 для хранения водной, жирной и/или сухой пищи.